(57)【要約】【課題】着用時快適で、かつ、発汗時にもべとつき感や蒸れ感のない編地を提供する。【解決手段】吸水伸長するセルロース繊維は１〜４針の振り組織でルーピングされている経編地で、吸水時の編地密度低下率が５〜４０％、さらに、該セルロース繊維を、１０％以上含有しており、セルロース繊維はアルカリ水溶液２０ｇ／Ｌ以上で、２０℃以上、５分以上浸漬処理され、好ましくは３％以上の吸水伸長率を有する。【選択図】なし【特許請求の範囲】
【請求項１】
吸水伸長するセルロース繊維を含有する経編地であって、該セルロース繊維はルーピングされ、かつ、１〜４針の振り組織であり、さらに、吸水時の編地密度低下率が５〜４０％であることを特徴とする経編地。
【請求項２】
吸水伸長率が３％以上であるセルロース繊維を１０％以上含有していることを特徴とする請求項１記載の経編地。
【請求項３】
請求項１または２記載の経編地を用いて製造された衣服。
【請求項４】
セルロース繊維をアルカリ水溶液２０ｇ／Ｌ以上で、２０℃以上、５分以上浸漬処理して得られた吸水伸長性セルロース繊維を含む糸条を、該セルロース繊維がルーピングを形成し、かつ１〜４針の振り組織を有するように、経編地に編成することを特徴とする請求項１記載の経編地の製造方法。
【発明の詳細な説明】
【技術分野】
【０００１】
本発明は特殊な吸水時伸長する繊維を含有する経編地に関し、より詳細には、着用発汗時に快適な経編地、及びそれを用いたスポーツ衣料等の衣服に関する。
【背景技術】
【０００２】
従来の衣服は、スポーツなどの運動により発汗した際には布帛が吸汗し、肌と布帛が密着して、いわゆるべとつき感や蒸れ感がある。これを防止するために種々の布帛が開発されているが、布帛構造のみでは吸汗時の快適性に限界があり、これを解消するために使用する繊維の検討が進められている。例えば、吸汗時に自己伸長する繊維を使用して布帛に凹凸をつける方法（特許文献１）や、ニットループが吸水時に大きくなり通気性が向上する生地が得られる繊維（特許文献２）が提案されているが、これらに使用されている繊維は吸湿性がなく、身体の不感蒸泄による水分は吸収しないため不快であり、さらに、発汗時にもべとつき感や、蒸れ感が残り、不快感の減少は僅かであった。また、セルロース系繊維を使用して布帛製造すれば吸湿性がよく、通常の着用時では快適であることが知られているが、運動などによる発汗時には吸汗量が不足して、べとつき感や蒸れ感を覚える。これらのように、着用時、発汗時共に快適となる布帛は現在の所見当たらない。
【特許文献１】特開２００５−３６３７４公報
【特許文献２】特開２００５−２３４３１公報
【発明の開示】
【発明が解決しようとする課題】
【０００３】
本発明の課題は、着用時快適で、かつ、発汗時にもべとつき感や蒸れ感のない経編地、及びそれを用いた衣服を提供することにある。
【課題を解決するための手段】
【０００４】
本発明者は、上記課題を解決するため、着用テストなどを含み鋭意検討した結果、吸汗時に自己伸長する画期的なセルロース系繊維を使用し、特定の範囲の経編構造を用いたことにより上記課題が達成されることを見出した。
【０００５】
すなわち、本願で特許請求される発明は以下のとおりである。
（１）吸水伸長するセルロース繊維を含有する経編地であって、該セルロース繊維はルーピングされ、かつ、１〜４針の振り組織であり、さらに、吸水時の編地密度低下率が５〜４０％であることを特徴とする経編地。
（２）吸水伸長率が３％以上であるセルロース繊維を１０％以上含有していることを特徴とする（１）記載の経編地。
（３）（１）または（２）記載の経編地を用いて製造された衣服。
（４）セルロース繊維をアルカリ水溶液２０ｇ／Ｌ以上で、２０℃以上、５分以上浸漬処理して得られた吸水伸長性セルロース繊維を含む糸条を、該セルロース繊維がルーピングを形成し、かつ１〜４針の振り組織を有するように、経編地に編成することを特徴とする（１）記載の経編地の製造方法。
【発明の効果】
【０００６】
本発明の経編地は、好ましくは３％以上吸水伸長するセルロース繊維を含有し、該セルロース繊維はルーピングされ、かつ、１〜４針の振り組織であり、また吸水時の編地密度低下率が５〜４０％であり、さらに好ましくは、該セルロース繊維を１０％以上含有することにより、特に運動時に吸放湿性の特徴が大きく発揮でき、これまで提案されている特許文献１、特許文献２に示されるような衣服と大きな着用快適性に差が生じる。さらに、吸水時(衣服着用場面においては吸汗時)にセルロース繊維が伸長し、特に吸放湿性を向上させることができるので、セルロース繊維使用の効果をより高めることができ、特に少量の水分量でもセルロース繊維の吸水伸長効果が得られる。このため、着用時快適で発汗時にもべとつき感や蒸れ感のない衣服製造が可能で、スポーツウェア、インナー、アウターなどに適用すると、快適な着用感が得られる。
【発明を実施するための最良の形態】
【０００７】
本発明に用いるセルロース繊維は、キュプラ、レーヨン、竹繊維、綿、精製セルロースなどであるが、特に好ましくはキュプラ、レーヨン等の再生セルロースである。また、編地とするためには、これらの長繊維、短繊維（紡績糸）を使用し、長繊維では１１ｄｔ（デシテックス：以下、同じ記号を使用）〜４００ｄｔ、短繊維では１６０Ｓ（綿番手：以下、同じ記号）〜１０Ｓ、またこれらの撚糸した双糸、３子糸、さらに、引き揃えて編成することができ、それぞれ組織にあった太さとして使用できるが、長繊維では好ましくは４０ｄｔから１７０ｄｔ、短繊維では好ましくは３０Ｓ〜１２０Ｓ程度が扱いやすい。
【０００８】
本発明による経編地ではセルロース繊維は吸水時伸長することが必要であるが、特に３％以上の吸水伸長率を有していることが好ましい。
【０００９】
本発明は、吸水伸長するセルロース繊維を含有する経編地であるが、通常のセルロース繊維を、好ましくは３％以上の吸水伸長率を有するセルロース繊維にするには、セルロース繊維をアルカリ水溶液中で処理すればよい。セルロース繊維をアルカリ処理することは従来より知られており、例えばシルケット加工が最も一般的なものである。本発明では、このような従来の常識を打ち破り、過酷なアルカリ処理により吸水時に伸長するセルロース繊維の製造に成功した。具体的には、例えばセルロース繊維を水酸化ナトリウム２０ｇ／Ｌ（リットル）以上の水溶液中に２０℃以上で、５分以上浸漬処理することにより得られる。吸水伸長率の制御はこれらの条件のコントロールにより可能である。例えばアルカリ濃度、温度、時間など処理条件が弱いほど吸水伸長率は小さくなるが、処理条件を強くしすぎても、ある限度以上、例えば２０％以上の吸水伸長率を有するセルロース繊維は得られない。アルカリ処理剤としては公知のものが使用でき、例えば、水酸化ナトリウム、水酸化カリウムなどのアルカリ金属水酸化物の使用が可能である。
【００１０】
アルカリ濃度としては２０〜２００ｇ／Ｌ水溶液相当がより好ましく、処理温度、時間はそれぞれ２０〜１１０℃で、５〜１２０分間処理することがより好ましい。また、アルカリ処理については、アルカリ処理前のセルロース繊維を使用して編地製造後にアルカリ処理を行い、引き続き染色加工を行う方法が好ましいが、必要に応じて製編前のセルロース繊維のアルカリ処理を行い、製編、次いで染色加工を行う方法も行える。
【００１１】
本発明において、セルロース繊維の吸水伸長率の測定は、２０℃、６５％ＲＨ下の環境で、０．１ｇ／ｄｔ（デシテックス）の荷重下で繊維長を測定し（Ａ）、次いで、繊維を水に浸して１分後の長さを０．１ｇ／ｄｔの荷重下で測定し（Ｂ）、下記式（１）により吸水伸長率を求める。この測定に際し、セルロース繊維を経編地製造前にアルカリ処理する場合はアルカリ処理後の繊維の吸水伸長率を測定し、また、経編地中の繊維の吸水伸長率測定は、経編地中からセルロース繊維の抜き出しが困難であるが、組織によっては抜き出しが可能なものもあり、その場合は経編地中から抜き出したセルロース繊維の吸水伸長率を測定する。さらに、インターレース加工等による複合糸の場合は、複合糸中より繊維を抜き出して同条件で測定する。
【００１２】
吸水伸長率（％）＝（（Ｂ−Ａ）／Ａ）×１００        （１）
本発明においては、経編地中のセルロース繊維が吸水伸長することが重要であるが、経編地中からセルロース繊維を抜き出して、セルロース繊維の吸水伸長率を測定するのが困難な場合がある。本発明者らは、吸水伸長率に変わる尺度を検討した結果、編地密度低下率を所定値内にする事により、着用地の快適性が捕らえられることを見出した。特に、少量の水分下による編地密度低下率と着用快適性に相関性が有り、編地重量の５０％の水分量を編地に付与させ、その場合の編地密度低下率を５〜４０％とすることにより、衣服内外へ空気の移動が生じ易くなり、さらに、空気が移動することにより、セルロース繊維の吸放湿性が十分に発揮され、これらより、衣服内は高湿度とならないことが分った。本発明の経編地の吸水時の編地密度低下率は５〜４０％、好ましくは１０〜３０％である。編地密度低下率が５％未満の場合には、着用発汗時に蒸れ感等を感じ、不快なものとなり、編地密度低下率が４０％より大きい場合は、衣服形状が大きく変化し過ぎ着用感を損ね、さらに、見映えも良くなくなり、好ましくない。
【００１３】
本発明の経編地において、吸水伸長するセルロース繊維はルーピングされ、かつ１〜４針の振り組織を有している。これは、吸水伸長するセルロース繊維を含有する経編地であっても、経編組織によっては吸水伸長するセルロース繊維の特徴が活かせず、編地密度が逆に増加し過ぎることがあり、これを防止するためである。
【００１４】
ここでいうルーピングとは、ニードルループ（ニットループ）が形成されている構造であり、ニードルループを形成しない挿入組織では、編地着用時の変型が戻らず、いわゆるワライ現象を生じる。また、ルーピングと挿入を繰り返す構造の場合、挿入が１コースのみで連続していない場合は、本発明ではルーピング組織としてみなし、この組織ではワライ現象は生じない。しかし、挿入が２コース以上連続する場合は、ワライが生じ易くなる。また、振り組織とせず、１０／０１のような鎖編みに見られる同一ウェール内で編成する場合は、振り組織となっていないので発明の効果は得られず、このような鎖編とする場合は、１０／０１／１２／２１の様に２コースに１回は振り組織を入れ、鎖編みが２コース以上連続しないように設計する。無論、２目編によるループもルーピングである。
【００１５】
本発明では、前述のようにセルロース繊維による経編組織の振りが１〜４針であることが必要である。振りが多くなるほどセルロース繊維の吸水伸長による放湿性の効果が出やすくなるが、振りが５針以上になると、経編地内のセルロース繊維の充填密度が高くなり過ぎ、吸水時に放湿性の効果が逆に低下する現象が生じる。経編設計を例示すると、２枚筬のトリコットにて、バックに吸水伸長するセルロース繊維を、フロントには非吸水伸長繊維として、バックの組織を、１０／１２や、１０／２３、１０／３４、１０／４５等、また、１０／１２／１０／３４／３２／３４等振りがコースにより変化しているが、全コースルーピングしている方法、あるいは、１２／００、１２／１０／２２／１０／１２／００等のように、ルーピングと挿入の繰り返しで、かつ、挿入は不連続とする方法等の組織を行うことができる。
【００１６】
本発明による経編地は、吸水伸長するセルロース繊維を、好ましくは１０％以上含有するが、セルロース繊維の混率が１０％未満の場合、吸水時にセルロース繊維が伸長しても蒸れ感を減少する効果は少なくなる。また、吸水伸長するセルロース繊維が１００％である経編地が本発明の効果を最も発揮し易い。また風合い、強度向上等の目的により、綿、ポリエステル、ナイロンなど任意な非吸水伸長繊維と混合することにより、それぞれ目的に合った衣料にすることも可能である。吸水伸長するセルロース繊維と、非吸水伸長繊維とを混合する方法については、非吸水伸長繊維と吸水伸長するセルロース繊維とを別々のビームに整経して交編する方法、あるいは、吸水伸長するセルロース繊維と非吸水伸長繊維と交撚、複合仮撚、インターレースなどの複合糸として複合糸をビームに整経することが可能である。なお、複合糸とする場合には、複合方法によっては吸水時に複合糸の伸長が顕著に得られない場合があり、これを避けるためセルロース繊維より非吸水伸長繊維の送り量（フィード率）を同等以上として設計し、また、複合糸において吸水伸長するセルロース繊維の混率については、経編地設計により得られる効果を加味して任意に設定可能であるが、複合糸としてもセルロース繊維が吸水伸長性能を有するよう設計することが好ましい。なお、非吸水伸長繊維とは、ポリエステル、ポリトリメチレンテレフタレート等のポリエステル系繊維、ポリアミド系繊維、ポリウレタン系繊維、アセテート、ウール、および、本発明条件によるアルカリ処理がなされていないセルロース系繊維などで、さらに、これらの断面形状も任意で、丸断面の他、Ｗ型断面、三角断面などの異型糸も可能で、これら繊維の長繊維、あるいは短繊維を単独、または混合して使用可能である。
【００１７】
本発明の経編地の製造は、シングル、あるいはダブルのトリコット機、ラッセル機などの経編機により可能で、組織は１枚筬以上で製造される、デンビー、ハーフ、サテン、メッシュ調、経編地内部に連結糸を有する立体調編地など、任意な組織が行える。
【００１８】
本発明の編地の染色加工方法は、通常の染色仕上げ工程が使用でき、使用する染色機もセルロース繊維を繊維状態でアルカリ処理する場合はチーズ染色機や綛染色機の使用、アルカリ処理を編地状態としての加工は液流染色機、ウインス染色機など任意な染色機の使用ができる。アルカリ処理後の経編地は、繊維素材に応じた染色条件による染色を行うのが好ましい。また、編地状態での加工において、仕上げセットでは、仕上げセット後に吸水伸長するセルロース繊維が皺になったり、突っ張ったりしないように仕上げればよい。また、仕上げ剤として、吸水剤の付与を行うとより吸汗性が向上し好ましい。
【実施例】
【００１９】
以下、実施例により本発明を詳述する。無論、本発明はこれに限定されるものではない。
なお、実施例における評価は以下の方法により測定した。
（１）編地密度低下率
２０℃６５％ＲＨ下の環境で、サンプルの乾燥時の密度（コース／インチ×ウェール／インチ）（Ａ）を測定し、次いで、経編地重量の５０％の水分を吸水させて吸水時の密度（コース／インチ×ウェール／インチ）（Ｂ）を測定し、下記（２）式により編地密度低下率を求める。また、（Ｂ）＜（Ａ）で密度が増加する場合は、−（マイナス）で示す。
編地密度低下率（％）＝（（Ｂ−Ａ）／Ａ）×１００          （２）
（２）着用快適性
実施例で得られた編地でＴシャツを縫製し、発汗するまで運動を行い、発汗時の快適性と衣服の見映えをモニター１０人による評価を行った。
【００２０】
下記３以上であれば衣服として使用可能であり、数値が高いほど快適で見映えも問題無い。
５  ：  発汗しても蒸れ感なく、極めて快適。また、衣服変型による見映えは全く問題ない。
４  ：  発汗時、蒸れ感を感じず快適。また、衣服変型による見映えは問題ない。
３  ：  発汗時、やや蒸れ感を感じるが快適である。また、衣服変型による見映え問題ない。
２  ：  発汗時、衣服内が蒸れる。または、衣服変型大きく見映えが良くない。
１  ：  発汗時、衣服内が蒸れかなり不快。または、衣服変型大きく極めて見映えが良くない。
【００２１】
［実施例１］
２８ゲージのシングルトリコット編機を使用してハーフ組織を編成するに際し、フロントに非吸水繊維としてポリエステル５６ｄｔ／３０ｆのＷ型断面糸、バックにセルロース繊維としてキュプラ繊維５６ｄｔ／３０ｆを配置し、全ての針に糸を配列するall-inの糸通しにて編成した。この場合、使用したキュプラ繊維はアルカリ未処理の通常のキュプラ繊維である。
【００２２】
編成した生機を液流染色機に投入し、８０℃、２０分精練し排水後、５０ｇ／Ｌの濃度の水酸化ナトリウム水溶液中で３０℃、２０分間アルカリ処理した。次いで、ポリエステル繊維、およびキュプラ繊維の染色を行った。染色上がりの編地は凹凸状となっているため、ショートループドライヤーを使用して乾燥後、ピンテンターにて編地のしわが取れる程度に伸長して１７０℃、６０秒の条件で仕上げセットを行った。なお、液流染色中に染色と同時に吸水剤を付与した。
得られた経編地の編地密度低下率を測定したところ、１７．８％であった。
また、得られた編地を使用してＴシャツを縫製して着用試験を行った。着用結果を表１に示す。
【００２３】
［実施例２〜４、比較例１〜２］
実施例１において、組織を変更してセルロース繊維の振り量、混率、ルーピングの変更を行い、経編地を製造した。これらを使用した編地の着用快適性を評価した。結果を表１に示す。
【００２４】
［実施例５〜６］
実施例１において、フロントに非吸水繊維としてポリエステル８４ｄｔ／３０ｆのＷ型断面糸、バックにセルロース繊維としてキュプラ繊維３３ｄｔ／２４ｆを配置し、全ての針に糸を配列するall-inの糸通し、および、１本交互に糸を配置する１in１outにて編成した。この場合、使用したキュプラ繊維はアルカリ未処理の通常のキュプラ繊維である。これらを使用した編地の着用快適性を評価した。結果を表１に示す。
【００２５】
［実施例７］
２８ゲージのシングルトリコット編機を使用してメッシュ組織を編成するに際し、フロント筬とミドル筬に非吸水繊維としてポリエステル５６ｄｔ／３０ｆのＷ型断面糸を１本おきに糸通しする１in１outの糸通しとし、組織はフロント１０／１２／１０／１２／２３／２１／２３／２１、ミドル２３／２１／２３／２１／１０／１２／１０／１２とするメッシュ柄を編成。バックにはセルロース繊維としてキュプラ繊維８４ｄｔ／４５ｆを配置し、全ての針に糸を配列するall-inの糸通しにて１２／１０組織を編成した。この場合、使用したキュプラ繊維はアルカリ未処理の通常のキュプラ繊維である。
【００２６】
編成した生機を液流染色機に投入し、８０℃、２０分精練し排水後、５０ｇ／Ｌの濃度の水酸化ナトリウム水溶液中で４０℃、２０分間アルカリ処理した。次いで、ポリエステル繊維、およびキュプラ繊維の染色を行った。染色上がりの編地は凹凸状となっているため、ショートループドライヤーを使用して乾燥後、ピンテンターにて編地のしわが取れる程度に伸長して１７０℃、６０秒の条件で仕上げセットを行った。なお、液流染色中に染色と同時に吸水剤を付与した。
得られた経編地の編地密度低下率を測定したところ、１９．７％であった。
また、得られた編地を使用してＴシャツを縫製して着用試験を行った。着用結果を表１に示す。
【００２７】
［実施例８］
２２ゲージのシングルトリコット編機を使用してメッシュ組織を編成するに際し、フロント筬とミドル筬に非吸水繊維としてポリエステル８４ｄｔ／３０ｆのＷ型断面糸を１本おきに糸通しする１in１outの糸通しとし、組織はフロント１０／１２／２３／２１、ミドル２３／２１／１０／１２とするメッシュ柄を編成。バックにはセルロース繊維としてレーヨン繊維６７ｄｔ／４５ｆを配置し、全ての針に糸を配列するall-inの糸通しにて１２／１０組織を編成した。この場合、使用したレーヨン繊維はアルカリ未処理の通常のレーヨン繊維である。
【００２８】
編成した生機を液流染色機に投入し、８０℃、２０分精練し排水後、６０ｇ／Ｌの濃度の水酸化ナトリウム水溶液中で４０℃、２０分間アルカリ処理した。次いで、ポリエステル繊維、およびレーヨン繊維の染色を行った。染色上がりの編地は凹凸状となっているため、ショートループドライヤーを使用して乾燥後、ピンテンターにて編地のしわが取れる程度に伸長して１７０℃、６０秒の条件で仕上げセットを行った。なお、液流染色中に染色と同時に吸水剤を付与した。
得られた経編地の編地密度低下率を測定したところ、２６．６％であった。
また、得られた編地を使用してＴシャツを縫製して着用試験を行った。着用結果を表１に示す。
【００２９】
［比較例３］
実施例１において、製造できた経編地をアルカリ未処理のまま、他は同様にして染色加工を行い仕上げた。出来上がった経編地の着用快適性を評価した。結果を表１に示す。
［比較例４］
実施例１において、フロントに非吸水繊維としてポリエステル８４ｄｔ／３０ｆのＷ型断面糸、バックにセルロース繊維としてキュプラ繊維２２ｄｔ／１２ｆを配置し、フロントはall-inの糸通し、バックは１in１outにて編成する以外は同様にして行なった。得られた編地を使用してＴシャツを縫製して着用試験を行った。着用結果を表１に示す。
【００３０】
【表１】
2008138318.tif 000002
【産業上の利用可能性】
【００３１】
本発明による経編地を使用して衣服を縫製すれば、着用時快適で、かつ、発汗時にもべとつき感や蒸れ感のない衣服が得られ、スポーツウェア、インナー、アウターなどの衣服に有用に用いられる。